(57)【要約】【課題】はんだ付け箇所に対する定量安定供給が容易とされ、はんだ付け箇所からの落下を生じ難く、フラックス中の溶剤成分の突沸及び飛散が回避されて、十分な機械的強度を有したはんだ付け部が得られることになる無鉛はんだペーストを提供する。【解決手段】はんだ合金粒子とフラックスとが混練されて成り、はんだ合金粒子を形成するはんだ合金が、Ｓｎを主要構成元素とする非共晶合金であって、液相線温度を１９５℃以下とし、液相線温度と固相線温度との間に３５℃以上で５５℃未満の温度差（固液温度さ）を有するものとされる。【選択図】図６
2005081404.tif 000002
【特許請求の範囲】
【請求項１】
はんだ合金粒子とフラックスとが混練されて成り、上記はんだ合金粒子を形成するはんだ合金が、錫を主要構成元素とする非共晶合金であって、液相線温度を１９５℃以下とし、該液相線温度と固相線温度との間に３５℃以上で５５℃未満の温度差を有するものとされることを特徴とする無鉛はんだペースト。
【請求項２】
上記はんだ合金が、６０〜７０重量パーセントの錫を含み、残部をビスマスとする２元系非共晶合金とされることを特徴とする請求項１記載の無鉛はんだペースト。
【請求項３】
上記はんだ合金が、０．１〜２．０重量パーセントの銅，銀，亜鉛及びマグネシウムのうちから選ばれた少なくとも１種の金属元素を含んだ多成分系非共晶合金とされることを特徴とする請求項１または２記載の無鉛はんだペースト。
【請求項４】
上記多成分系非共晶合金が、６０〜７０重量パーセントの錫及び２８〜３９．９重量パーセントのビスマスを含んだものとされることを特徴とする請求項３記載の無鉛はんだペースト。
【請求項５】
上記はんだ合金粒子が、粒径を２５〜４５μｍの範囲内のものとすることを特徴とする請求項１記載の無鉛はんだペースト。
【発明の詳細な説明】
【技術分野】
【０００１】
本願の特許請求の範囲に記載された発明は、鉛を含まないはんだ合金の粒子とフラックスとが混練されて成り、リフローはんだ付けに用いられる無鉛はんだペーストに関する。
【背景技術】
【０００２】
様々な電子部品を回路基板にはんだ付けによりマウントする電子機器の回路実装プロセスにおいては、電子部品の接続リード部を、回路基板に設けられた部品取付孔に挿入して、同じく回路基板に設けられた導体パターン上の接続部にはんだペーストを用いてはんだ付けすることにより、電子部品の回路基板への実装を行うリフローはんだ付けの手法が提案されている。斯かるリフローはんだ付けにあっては、例えば、予め回路基板に設けられた導体パターンの接続部のうちのはんだ付け箇所にはんだペーストを被着させておき、当該回路基板に設けられた部品取付孔に電子部品の接続リード部を挿入した後、回路基板におけるはんだペーストが被着されたはんだ付け箇所にスポット状に熱風を吹き付けて、はんだペーストを溶解させる方法、あるいは、回路基板におけるはんだペーストが被着されたはんだ付け箇所を含む面全体に熱風を吹き付けて、はんだペーストを溶解させる方法がとられる。
【０００３】
一般に、回路基板に対する、所謂、チップ部品のはんだ付けによるマウントのような場合には、回路基板に設けられた導体パターンの接続部のうちのはんだ付け箇所を上方に向けたもとではんだ付けが行われる。しかしながら、上述のようなリフローはんだ付けの場合には、電子部品の接続リード部が回路基板に設けられた部品取付孔を通じて回路基板の下方に突出している状態、即ち、回路基板に設けられた導体パターンの接続部のうちのはんだ付け箇所を下方に向けたもとにおいても、はんだ付けを行うことができることになる。
【０００４】
はんだペーストは、はんだ合金粒子とフラックスとが混練されて成るものとされ、はんだ合金粒子を形成するはんだ合金としては、種々の合金組成を有したものが実用に供されている。これらのはんだ合金の多くは、固相線温度と液相線温度との間の温度差が無いか小さい、所謂、共晶組成を有するものであって、例えば、錫（以下、Ｓｎとあらわす。）と鉛（以下、Ｐｂとあらわす。）との共晶合金であるＳｎ−Ｐｂ２元系共晶合金（共晶温度１８３℃）、あるいは、ＳｎとＰｂと銀（以下、Ａｇとあらわす。）との共晶合金であるＳｎ−Ｐｂ−Ａｇ３元系共晶合金（共晶温度１７８℃）等が多用されている。このようなＳｎ−Ｐｂ２元系共晶合金、Ｓｎ−Ｐｂ−Ａｇ３元系共晶合金等とされるはんだ合金は、融点が比較的低く、はんだ付け性が極めて良好であり、しかも、はんだ付け部が比較的大なる強度を発揮することになるものである。従って、例えば、はんだ付け箇所が上方に向けられる一般的なリフローはんだ付け用のはんだペーストについてみると、それを構成するものとしてＳｎ−Ｐｂ２元系共晶合金，Ｓｎ−Ｐｂ−Ａｇ３元系共晶合金等とされるはんだ合金は好適である。
【０００５】
これに対して、はんだ付け箇所が下方に向けられるリフローはんだ付け用のはんだペーストの場合には、はんだ合金粒子が溶融するまでの間における粘性低下による、下方に向けられたはんだ付け箇所からの流出もしくは落下を生じ難いものであることが要求される。それゆえ、斯かる要求に適合したはんだペーストを構成するはんだ合金として、Ｓｎ−Ｐｂ２元系共晶合金，Ｓｎ−Ｐｂ−Ａｇ３元系共晶合金等に代え、Ｓｎ−Ｐｂ２元系共晶合金にビスマス（以下、Ｂｉとあらわす。）を、例えば、３重量パーセント添加して得られる、Ｓｎ−Ｐｂ−Ｂｉ３元系非共晶合金（融点１６７〜１８３℃）を用いることが提案されている。Ｓｎ−Ｐｂ−Ｂｉ３元系非共晶合金により形成されたはんだ合金粒子を含んだはんだペーストの場合、例えば、Ｓｎ−Ｐｂ２元系共晶合金，Ｓｎ−Ｐｂ−Ａｇ３元系共晶合金等により形成されたはんだ合金粒子を含んだはんだペーストの場合と比較して、加熱による“ぬれ”（例えば、非特許文献１参照。）が始まるまでの時間が短縮され、“ぬれ”力が早期に作用することが、下方に向けられたはんだ付け箇所からの流出もしくは落下を生じ難くなるものと考えられる。
【０００６】
一方、近年にあっては、様々な分野において工業用に用いられる重金属の毒性の問題が取り上げられており、Ｐｂの毒性にも改めて目が向けられて、Ｐｂを含有するはんだ合金もその使用が制限される方向にある。将来的には、Ｐｂの毒性の問題に対する何らかの解決策が見出されない限り、将来的には、上述のＳｎ−Ｐｂ−Ｂｉ３元系非共晶合金のようなＰｂを含有するはんだ合金の使用が禁じられることが想定される。
【０００７】
このようにＰｂを含有するはんだ合金の使用が懸念されるもとで、Ｐｂを含有しないはんだ合金、即ち、無鉛はんだ合金についての要望に応じ、無鉛はんだ合金であって、従前のＰｂを含有するはんだ合金と同等あるいはそれ以上の性能を具えたものも提案されている（例えば、特許文献１参照。）。斯かる既に提案されている無鉛はんだ合金は、例えば、Ｓｎ−Ｐｂ２元系共晶合金等のＰｂを含有するはんだ合金と略同等のはんだ付け性を具え、略同等のはんだ付け部機械的強度が得られるとともに、安価に得られ、かつ、延性が改善されたＳｎ−Ｂｉ２元系無鉛はんだ合金とされている。
【非特許文献１】「金属便覧」社団法人日本金属学会編  改定３版，昭和４６年６月２５日発行，１６７５頁
【特許文献１】特開２０００−１４１０７９号公報
【発明の開示】
【発明が解決しようとする課題】
【０００８】
上述のようにＰｂを含有するはんだ合金の使用が懸念されるもとでは、当然に、はんだ合金粒子とフラックスとが混練されて成るはんだペーストについても、それに含まれるはんだ合金粒子も無鉛はんだ合金により形成されることが望まれる。そこで、既に提案されている無鉛はんだ合金を用いてはんだ合金粒子を形成し、それとフラックスとを混練することによって無鉛はんだペーストを得ることが可能とされる。斯かる既に提案されている無鉛はんだ合金を用いた無鉛はんだペーストは、例えば、はんだ付け箇所が上方に向けられる一般的なリフローはんだ付け用のはんだペーストとしては、その役割を別段の問題を生じることなく果たすものと考えられる。
【０００９】
しかしながら、このような既に提案されている無鉛はんだ合金を用いた無鉛はんだペーストが、はんだ付け箇所が下方に向けられるリフローはんだ付け用のはんだペーストとして用いられる場合には、はんだ付け部におけるはんだ合金粒子の不足が生じ、はんだ付け不良を起こすという支障を生じる虞がある。前述のように、はんだ付け箇所が下方に向けられるリフローはんだ付け用のはんだペーストの場合には、はんだ合金粒子が溶融するまでの間における粘性低下による、下方に向けられたはんだ付け箇所からの流出もしくは落下を生じ難いものであることが要求されるが、既に提案されている無鉛はんだ合金を用いた無鉛はんだペーストは、粘性低下による下方に向けられたはんだ付け箇所からの流出もしくは落下を生じ難いものする特性を期待することができる要素が見当たらないからである。
【００１０】
こうした虞を回避すべく、無鉛はんだペーストを得るにあたって高粘度のフラックスを用いてはんだペーストの粘度を高めることが考えられる。しかしながら、スクリーン印刷，ディスペンス吐出等の手法による、回路基板に設けられた導体パターンの接続部のうちのはんだ付け箇所に対するはんだペーストの供給にあたり、はんだペーストの粘度が高い程、各はんだ付け箇所への定量安定供給が困難とされることとなるので、ペーストの粘度が高められる場合には、はんだ付け部の信頼性が損なわれることになる虞がある。
【００１１】
また、リフローはんだ付けの工程中において、はんだ付け箇所に被着されたはんだペーストを熱風により加熱するにあたり、熱風の温度を高温側に設定することにより、はんだ合金粒子の溶融時間を短縮して、はんだペーストが下方に向けられたはんだ付け箇所からの流出もしくは落下を生る前に、はんだ付けを完了させることも考えられる。しかしながら、斯かる際には、はんだペーストを構成するフラックス中の溶剤成分が突沸し、飛散してしまい、はんだ付け部におけるはんだボールの発生及びはんだペーストの不足が生じて、はんだ付け不良を起こすことになる虞がある。
【００１２】
斯かる点に鑑み、本願の特許請求の範囲に記載された発明は、無鉛はんだ金属により形成されたはんだ合金粒子とフラックスとが混練されて成り、はんだ付け箇所が下方に向けられるリフローはんだ付け用のはんだペーストとして用いられる場合において、回路基板に設けられた導体パターンの接続部のうちのはんだ付け箇所に対する定量安定供給が容易とされ、加熱時の粘性低下による下方に向けられたはんだ付け箇所からの流出もしくは落下を生じ難く、かつ、はんだペーストを構成するフラックス中の溶剤成分の突沸及び飛散が回避され、はんだ付け部において良好なはんだ付けがなされて十分な機械的強度が得られることになる無鉛はんだペーストを提供する。
【課題を解決するための手段】
【００１３】
本願の特許請求の範囲における請求項１から請求項５までのいずれかに記載された発明（以下、本願発明という。）に係る無鉛はんだペーストは、はんだ合金粒子とフラックスとが混練されて成り、はんだ合金粒子を形成するはんだ合金が、Ｓｎを主要構成元素とする非共晶合金であって、液相線温度を１９５℃以下とし、液相線温度と固相線温度との間に３５℃以上で５５℃未満の温度差を有するものとされる。
【００１４】
特に、本願発明のうちの請求項２に記載された発明に係る無鉛はんだペーストは、はんだ合金が、６０〜７０重量パーセントのＳｎを含み、残部をＢｉとするＳｎ−Ｂｉ２元系非共晶合金とされ、また、本願発明のうちの請求項３に記載された発明に係る無鉛はんだペーストは、はんだ合金が、０．１〜２．０重量パーセントの銅（以下、Ｃｕとあらわす。），Ａｇ，亜鉛（以下、Ｚｎとあらわす。）及びマグネシウム（以下、Ｍｇとあらわす。）のうちから選ばれた少なくとも１種の金属元素を含んだ多成分系非共晶合金とされ、さらに、本願発明のうちの請求項４に記載された発明に係る無鉛はんだペーストは、はんだ合金が、６０〜７０重量パーセントのＳｎ，２８〜３９．９重量パーセントのＢｉ、及び０．１〜２．０重量パーセントのＣｕ，Ａｇ，Ｚｎ及びＭｇのうちから選ばれた少なくとも１種の金属元素を含んだ多成分系非共晶合金とされる。
【００１５】
そして、本願発明のうちの請求項５に記載された発明に係る無鉛はんだペーストは、はんだ合金粒子を形成するはんだ合金が、Ｓｎを主要構成元素とする非共晶合金であって、液相線温度を１９５℃以下とし、液相線温度と固相線温度との間に３５℃以上で５５℃未満の温度差を有するものとされたもとで、それにより形成されるはんだ合金粒子が、粒径を２５〜４５μｍの範囲内とするものとされる。
【発明の効果】
【００１６】
上述のように構成される本願発明に係る無鉛はんだペーストにあっては、フラックスと混練されるはんだ合金粒子が、例えば、粒径を２５〜４５μｍの範囲内とするものとされて、それを形成するはんだ合金が、Ｓｎを主要構成元素とする無鉛非共晶合金であって、液相線温度を１９５℃以下とするものとされ、その結果、比較的低い融点を有するものとされる。従って、本願発明に係る無鉛はんだペーストは、リフローはんだ付け用のはんだペーストとして好適である。
【００１７】
また、そのはんだ合金が、液相線温度と固相線温度との間に３５℃以上で５５℃未満の温度差を有するものとされ、それにより、リフローはんだ付け工程における予備加熱の段階において、はんだ合金粒子の一部が溶融し、それにより“ぬれ”力が発生して、はんだ合金粒子を凝集させるとともに、リフローはんだ付けによって回路基板に設けられた導体パターンの接続部のうちのはんだ付け箇所にはんだ付けされるべき電子部品の接続リード部に付着させる。それにより、本願発明に係る無鉛はんだペーストは、はんだ付け箇所が下方に向けられるリフローはんだ付け用のはんだペーストとして用いられる場合においても、加熱時の粘性低下によるはんだ付け箇所からの流出もしくは落下を生じることなく、良好なはんだ付けが行われて、はんだ付け部における十分な機械的強度が得られるものとなる。この点に関しては、発明を実施するための最良の形態の項において述べられる落下試験及び強度試験として行われた実験により確認されている。
【００１８】
従って、本願発明に係る無鉛はんだペーストは、はんだ合金粒子と混練されるフラックスとして高粘度のものを用いることが必要とされず、それゆえ、各はんだ付け箇所への定量安定供給が容易とされて、はんだ付け部の信頼性を高めることになる。
【００１９】
また、本願発明に係る無鉛はんだペーストは、はんだ合金粒子の溶融時間を短縮すべく、リフローはんだ付けの工程中における加熱のための熱風の温度を高温側に設定することが必要とされず、それゆえ、フラックス中の溶剤成分が突沸し、飛散してしまうことがなく、その結果、はんだ付け不良が生じることになる虞がないものとされる。
【発明を実施するための最良の形態】
【００２０】
本願発明に係る無鉛はんだペーストは、Ｓｎを主要構成元素とする無鉛非共晶合金により形成されたはんだ合金粒子とフラックスとを混練して得たものとされる。その際、はんだ合金粒子は、例えば、粒径を２５〜４５μｍの範囲内とするものとされ、また、混練は、例えば、はんだ合金粒子とフラックスと重量比が略９：１とされるもとで、全体の粘度を略２００Ｐａ・ｓとなるように調整するものとして行われる。
【００２１】
そして、はんだ合金粒子を形成する、Ｓｎを主要構成元素とする無鉛非共晶合金は、例えば、Ｓｎ−Ｂｉ２元系非共晶合金、もしくは、例えば、Ｓｎ−Ｂｉ−Ｃｕ３元系非共晶合金，Ｓｎ−Ｂｉ−Ａｇ３元系非共晶合金，Ｓｎ−Ｂｉ−Ｚｎ３元系非共晶合金及びＳｎ−Ｂｉ−Ｍｇ３元系非共晶合金のうちのいずれかである、Ｓｎ及びＢｉに加えてＣｕ，Ａｇ，Ｚｎ及びＭｇのうちから選ばれた少なくとも１種の金属元素を含んだ多成分系非共晶合金とされる。また、フラックスは、例えば、５０重量パーセントの重合ロジン，４３重量パーセントのα−ターピネオール（溶剤），０．５重量パーセントのコハク酸（活性剤），１．５重量パーセントのジフェニルグアニジンＨＢｒ（活性剤），５重量パーセントの硬化ひまし油（チキソ剤）から成るものとされる。なお、０．５重量パーセントのコハク酸及び１．５重量パーセントのジフェニルグアニジンＨＢｒから成る活性剤は、その０．１〜２パーセントが、分子量が２００以下の２塩基酸、例えば、蓚酸，マロン酸，コハク酸，グルタル酸，アジピン酸，ピメリン酸，スベリン酸，アゼライン酸等によって置換されるのが、リフローはんだ付け工程中の予備加熱段階で半溶解状態とされるはんだ合金粒子に“ぬれ”力を発揮させるようにする観点から望まれる。分子量が２００を越える２塩基酸は、活性度が低く、リフローはんだ付け工程中の予備加熱段階で半溶解状態とされるはんだ合金粒子に“ぬれ”力を発揮させられない。
【００２２】
図１は、上述のようにして得られる、本願発明に係る無鉛はんだペーストの例であるペースト例１〜７と、それらの説明のために参照される参照例１〜６とについて、夫々に含まれるはんだ合金粒子を形成する非共晶合金の合金組成，固相線温度，液相線温度，固液温度差（固相線温度と液相線温度との間の温度差），落下試験判定結果及び強度試験判定結果を一覧表として示す。
【００２３】
これらのペースト例１〜７の夫々及び参照例１〜６の夫々は、Ｓｎを主要構成元素とする無鉛非共晶合金により形成されたはんだ合金粒子とフラックスとを混練して得たものであって、はんだ合金粒子が粒径を２５〜４５μｍの範囲内とするものとされ、また、混練が、はんだ合金粒子とフラックスとの重量比が略９：１とされるもとで、全体の粘度を略２００Ｐａ・ｓとなるように調整するものとして行われ、フラックスとして、上述の例示のとおりのものが用いられたものとされる。
【００２４】
図１に示される一覧表においては、本願発明に係るペースト例１〜３と参照例１〜６との夫々に含まれるはんだ合金粒子を形成する非共晶合金は、主要構成元素をＳｎとするＳｎ−Ｂｉ２元系非共晶合金である。
【００２５】
ペースト例１のＳｎ−Ｂｉ２元系非共晶合金は、６９重量パーセントのＳｎと３１重量パーセントのＢｉとを含んで成り、固相線温度を１３８℃として液相線温度を１９２℃とし、固液温度差を５４℃としている。ペースト例２のＳｎ−Ｂｉ２元系非共晶合金は、６５重量パーセントのＳｎと３５重量パーセントのＢｉとを含んで成り、固相線温度を１３８℃として液相線温度を１８９℃とし、固液温度差を５１℃としている。ペースト例３のＳｎ−Ｂｉ２元系非共晶合金は、６０重量パーセントのＳｎと４０重量パーセントのＢｉとを含んで成り、固相線温度を１３８℃として液相線温度を１７４℃とし、固液温度差を３６℃としている。
【００２６】
一方、参照例１〜６の各々のＳｎ−Ｂｉ２元系非共晶合金は、夫々、固液温度差を８℃，１７℃，２３℃，３０℃，５６℃及び６３℃としている。
【００２７】
また、図１に示される一覧表における本願発明に係るペースト例４〜７の夫々に含まれるはんだ合金粒子を形成する非共晶合金は、主要構成元素をＳｎとし、Ｃｕ，Ａｇ，Ｚｎ及びＭｇのうちから選ばれた少なくとも１種の金属元素を含んだ多成分系非共晶合金である。
【００２８】
ペースト例４に含まれるはんだ合金粒子を形成する多成分非共晶合金は、Ｓｎ−Ｂｉ−Ｃｕ３元系非共晶合金であって、６４．５重量パーセントのＳｎ，３５重量パーセントのＢｉ及び０．５重量パーセントのＣｕを含んで成り、固相線温度を１３８℃として液相線温度を１８６℃とし、固液温度差を４８℃としている。ペースト例５に含まれるはんだ合金粒子を形成する多成分非共晶合金は、Ｓｎ−Ｂｉ−Ａｇ３元系非共晶合金であって、６４重量パーセントのＳｎ，３５重量パーセントのＢｉ及び１重量パーセントのＡｇを含んで成り、固相線温度を１３９℃として液相線温度を１８５℃とし、固液温度差を４６℃としている。ペースト例６に含まれるはんだ合金粒子を形成する多成分非共晶合金は、Ｓｎ−Ｂｉ−Ｚｎ３元系非共晶合金であって、６２重量パーセントのＳｎ，３５重量パーセントのＢｉ及び３重量パーセントのＺｎを含んで成り、固相線温度を１３８℃として液相線温度を１８１℃とし、固液温度差を４３℃としている。ペースト例７に含まれるはんだ合金粒子を形成する多成分非共晶合金は、Ｓｎ−Ｂｉ−Ｍｇ３元系非共晶合金であって、６４．７重量パーセントのＳｎ，３５重量パーセントのＢｉ及び０．３重量パーセントのＭｇを含んで成り、固相線温度を１３８℃として液相線温度を１８６℃とし、固液温度差を４８℃としている。
【００２９】
図１に示される一覧表に記された落下試験判定結果に関わる落下試験は、ペースト例１〜７及び参照例１〜６の夫々について行われた。
【００３０】
この落下試験にあたっては、図２及び図３に示されるような落下試験台が使用された。図２及び図３に示される落下試験台は、厚さを０．５ｍｍとし一辺を５０ｍｍとする正方形をなす平板状の基板１１に５本の円柱状部材１２ａ，１２ｂ，１２ｃ，１２ｄ及び１２ｅが立設されて構成されたものである。円柱状部材１２ａ〜１２ｅの夫々は、アルミニウム製のものであって、基板１１の上面からの高さが３０ｍｍとされて、直径が４ｍｍとされた。
【００３１】
図２及び図３に示される落下試験台が用いられてのペースト例１〜７及び参照例１〜６の夫々についての落下試験は、下記のようにして行われた。
【００３２】
先ず、室温のもとで、ペースト例１〜７のいずれかもしくは参照例１〜６のいずれか（以下の落下試験の説明においては、被験ペーストという。）を、容器内において十分に攪拌した後、図４に示されるように、落下試験台における５本の円柱状部材１２ａ〜１２ｅの夫々の上端面上に塗布して、被験ペーストについてのペースト溜１３を形成した。この５本の円柱状部材１２ａ〜１２ｅの夫々の上端面上のペースト溜１３については、その合計（５本分）の重量が０．３±０．０２ｇとなるように調整した。
【００３３】
次に、図５に示されるように、５本の円柱状部材１２ａ〜１２ｅの夫々の上端面上にペースト溜１３が形成された落下試験台を逆さにして、空のビーカー１４上に、５本の円柱状部材１２ａ〜１２ｅがビーカー内に入れられて基板１１がビーカー１４に蓋をする状態として載置した。このとき、勿論、５本の円柱状部材１２ａ〜１２ｅの夫々の先端のペースト溜１３は、ビーカー１４の底部１４Ａから上方に離隔した位置をとるものとされた。
【００３４】
続いて、逆さにされてビーカー１４上に載置された落下試験台を、ビーカー１４と共に、１５０℃に設定された乾燥機内に置き、２分間乾燥させた後、乾燥機内から静かに取り出した。
【００３５】
そして、乾燥機内から取り出されたビーカー１４内において、被験ペーストについてのペースト溜１３が５本の円柱状部材１２ａ〜１２ｅの夫々の先端からビーカー１４の底部１４Ａ上に落下したか否かを目視にて観察し、落下したペースト溜１３の個数を記録した。
【００３６】
このような落下したペースト溜１３の数を記録するまでの落下試験を、各被験ペーストについて３回行い、３回の落下試験における落下したペースト溜１３の個数の合計（以下、落下総数という。最多で５個×３＝１５個）を求めた。そして、この落下総数をもって各被験ペーストについての評価が行われ、落下総数が零であるものを合格とし、落下総数が１個以上であるものを不合格とする判定結果が出された。
【００３７】
図６は、各々に含まれるはんだ合金粒子を形成する非共晶合金がＳｎ−Ｂｉ２元系非共晶合金であるペースト例１〜３と参照例１〜６とについての落下試験結果を、固液温度差と落下総数との関係としてあらわすグラフを示す。この図６に示されるグラフにおいて、Ｐ１〜Ｐ３が、夫々、本願発明に係るペースト例１〜３をあらわし、Ｒ１〜Ｒ６が、夫々、参照例１〜６をあらわす。
【００３８】
図６のグラフにより落下試験結果が示されるペースト例１〜３と参照例１〜６とに関しては、ペースト例１〜３（Ｐ１〜Ｐ３）のいずれもが、落下総数が零であって判定結果が合格であったのに対して、参照例１〜６（Ｒ１〜Ｒ７）のいずれもが落下総数が１以上であって判定結果が不合格であった。参照例１〜６の各々の落下総数は、参照例１（Ｒ１）が９個，参照例２（Ｒ２）が７個，参照例３（Ｒ３）が５個，参照例４（Ｒ４）が３個，参照例５（Ｒ５）４個，参照例６（Ｒ６）が１３個である。この図６のグラフに示される落下試験結果は、固液温度差が３５℃以上で５５℃未満であるものは落下総数が零であり、固液温度差が３５℃未満であるものは、固液温度差が小である程落下総数が大となり、さらに、固液温度差が５５℃以上であるものは、固液温度差が大である程落下総数が大となることを示している。
【００３９】
また、各々に含まれるはんだ合金粒子を形成する非共晶合金が多成分系非共晶合金であるＳｎ−Ｂｉ−Ｃｕ３元系非共晶合金，Ｓｎ−Ｂｉ−Ａｇ３元系非共晶合金，Ｓｎ−Ｂｉ−Ｚｎ３元系非共晶合金及びＳｎ−Ｂｉ−Ｍｇ３元系非共晶合金とされるペースト例４〜７についても、それらの各々についての落下試験により得られた落下総数をもっての評価が、ペースト例１〜３及び参照例１〜６の場合と同様に行われ、その結果、ペースト例４〜７のいずれについても合格とする判定結果が出された。
【００４０】
さらに、図１に示される一覧表に記された強度試験判定結果に関わる強度試験は、ペースト例１〜７の夫々について行われた。
【００４１】
この強度試験においては、ペースト例１〜７の夫々を用いて、回路基板に設けられた導体パターンの接続部のうちのはんだ付け箇所に電子部品のリード接続部をはんだ付けするリフローはんだ付けを行い、それにより形成されたはんだ付け部を対象にして、回路基板側を固定したもとで、はんだ付けされた電子部品のリード接続部を回路基板から離隔させるべく回路基板に対して直交する方向に一定速度で引っ張り、それにより生じる破断態様を目視観察した。即ち、はんだ付け部における電子部品のリード接続部を回路基板から離隔させるべく引っ張ったとき、はんだ付け部の機械的強度が十分であれば、回路基板側の導体パターンの接着強度がはんだ付け部の機械的強度を下回り、回路基板側において導体パターンの剥離が生じることになるが、斯かる導体パターンの剥離が生じたか否かを目視にて観察したのである。
【００４２】
斯かる強度試験にあたってのペースト例１〜７の夫々を用いたリフローはんだ付けは、以下のようにして行われた。
【００４３】
先ず、図７のＡに示されるように、回路基板２１のそれに設けられた導体パターンの接続部のうちのはんだ付け箇所を含んだ面が上方に向けられたもとで、それにおけるはんだ付け箇所に、はんだノズル２２を通じてペースト例１〜７のうちのいずれかが供給される。それにより、各はんだ付け箇所が、ペースト例１〜７のうちのいずれかのが塗布されたものとされる。
【００４４】
次に、図７のＢに示されるように、回路基板２１のペースト例１〜７のうちのいずれか２３が塗布されたはんだ付け箇所を含んだ面が下方に向けられる。続いて、図７のＣに示されるように、回路基板２１のはんだ付け箇所を含んだ面とは反対側の上方に向けられた面側から、各種の電子部品２４のリード接続部が、回路基板２１に設けられた部品取付孔に差し込まれ、その先端が、部品取付孔を通じて回路基板２１を貫通して、回路基板２１のはんだ付け箇所を含んだ面側に各はんだ付け箇所において突出する状態とされる。
【００４５】
そして、図７のＤに示されるように、回路基板２１におけるはんだ付け部が下方に向けられたもとで、回路基板２１のはんだ付け箇所を含んだ面の下方側から、熱風ノズル２５を通じた熱風が各はんだ付け箇所に吹き付けられ、各はんだ付け箇所に塗布されたペースト例１〜７のうちのいずれか２３を構成するはんだ合金粒子が溶融せしめられてはんだ付けが行われる。その結果、回路基板２１における各はんだ付け箇所にはんだ付け部が形成され、リフローはんだ付けが完了する。
【００４６】
上述のような、ペースト例１〜７の夫々に関する強度試験のもとでの、回路基板側における導体パターンの剥離が生じたか否かについての目視による観察に基づき、強度試験に供されたペースト例１〜７の夫々についての評価が行われ、回路基板側における導体パターンの剥離が認められたものを合格とし、回路基板側における導体パターンの剥離が認められなかったものを不合格とする判定結果が出された。その結果、ペースト例１〜７の夫々についての判定結果は、いずれも合格であった。即ち、本願発明に係るペースト例１〜７は、それらのいずれによっても、十分な機械的強度を有したはんだ付け部が形成されることになるものである。
【００４７】
以上のように、各々に含まれるはんだ合金粒子を形成する非共晶合金がＳｎ−Ｂｉ２元系非共晶合金であるペースト例１〜３、及び、各々に含まれるはんだ合金粒子を形成する非共晶合金が多成分系非共晶合金であるＳｎ−Ｂｉ−Ｃｕ３元系非共晶合金，Ｓｎ−Ｂｉ−Ａｇ３元系非共晶合金，Ｓｎ−Ｂｉ−Ｚｎ３元系非共晶合金及びＳｎ−Ｂｉ−Ｍｇ３元系非共晶合金とされるペースト例４〜７は、落下試験判定結果及び強度試験判定結果のいずれにおいても合格とされるものであり、これらの夫々に含まれるはんだ合金粒子を形成する非共晶合金は、固相線温度を１３８℃もしくは１３９℃とし、液相線温度を１９５℃以下とし、従って、固液温度差を３５℃以上で５５℃未満とするものである。そして、このようなペースト例１〜７は、本願発明に係る無鉛はんだペーストについての７つの実施例である実施例１〜７とされる。
【実施例】
【００４８】
実施例１は、上述のペースト例１であり、従って、それに含まれるはんだ合金粒子が、６９重量パーセントのＳｎと３１重量パーセントのＢｉとを含んで成り、固相線温度を１３８℃として液相線温度を１９２℃とし、固液温度差を５４℃とする、Ｓｎを主要構成元素としたＳｎ−Ｂｉ２元系非共晶合金によって形成されている。実施例２は、上述のペースト例２であり、従って、それに含まれるはんだ合金粒子が、６５重量パーセントのＳｎと３５重量パーセントのＢｉとを含んで成り、固相線温度を１３８℃として液相線温度を１８９℃とし、固液温度差を５１℃とする、Ｓｎを主要構成元素としたＳｎ−Ｂｉ２元系非共晶合金によって形成されている。そして、実施例３は、上述のペースト例３であり、従って、それに含まれるはんだ合金粒子が、６０重量パーセントのＳｎと４０重量パーセントのＢｉとを含んで成り、固相線温度を１３８℃として液相線温度を１７４℃とし、固液温度差を３６℃とする、Ｓｎを主要構成元素としたＳｎ−Ｂｉ２元系非共晶合金によって形成されている。
【００４９】
また、実施例４は、上述のペースト例４であり、従って、それに含まれるはんだ合金粒子が、６４．５重量パーセントのＳｎ，３５重量パーセントのＢｉ及び０．５重量パーセントのＣｕを含んで成り、固相線温度を１３８℃として液相線温度を１８６℃とし、固液温度差を４８℃とする、Ｓｎを主要構成元素とした多成分非共晶合金であるＳｎ−Ｂｉ−Ｃｕ３元系非共晶合金によって形成されている。実施例５は、上述のペースト例５であり、従って、それに含まれるはんだ合金粒子が、６４重量パーセントのＳｎ，３５重量パーセントのＢｉ及び１重量パーセントのＡｇを含んで成り、固相線温度を１３９℃として液相線温度を１８５℃とし、固液温度差を４６℃とする、Ｓｎを主要構成元素とした多成分非共晶合金であるＳｎ−Ｂｉ−Ａｇ３元系非共晶合金によって形成されている。実施例６は、上述のペースト例６であり、従って、それに含まれるはんだ合金粒子が、６２重量パーセントのＳｎ，３５重量パーセントのＢｉ及び３重量パーセントのＺｎを含んで成り、固相線温度を１３８℃として液相線温度を１８１℃とし、固液温度差を４３℃とする、Ｓｎを主要構成元素とした多成分非共晶合金であるＳｎ−Ｂｉ−Ｚｎ３元系非共晶合金によって形成されている。そして、実施例７は、上述のペースト例７であり、従って、それに含まれるはんだ合金粒子が、６４．７重量パーセントのＳｎ，３５重量パーセントのＢｉ及び０．３重量パーセントのＭｇを含んで成り、固相線温度を１３８℃として液相線温度を１８６℃とし、固液温度差を４８℃とする、Ｓｎを主要構成元素とした多成分非共晶合金であるＳｎ−Ｂｉ−Ｍｇ３元系非共晶合金によって形成されている。
【００５０】
これらの実施例１〜７の夫々にあっては、フラックスと混練されるはんだ合金粒子が、粒径を２５〜４５μｍの範囲内とするものとされて、それを形成するはんだ合金が、Ｓｎを主要構成元素とする無鉛非共晶合金であって、液相線温度を１９５℃以下とするものとされており、その結果、比較的低い融点を有している。従って、実施例１〜７の夫々は、リフローはんだ付け用のはんだペーストとして好適である。
【００５１】
また、実施例１〜７の夫々にあっては、そのはんだ合金が、前述の落下試験判定結果において合格を得ることができることになる固液温度差を３５℃以上で５５℃未満とするものである。それにより、リフローはんだ付け用のはんだペーストとして用いられるときには、リフローはんだ付け工程における予備加熱の段階において、はんだ合金粒子の一部が溶融し、それにより“ぬれ”力が発生して、はんだ合金粒子を凝集させるとともに、リフローはんだ付けによって回路基板に設けられた導体パターンの接続部のうちのはんだ付け箇所にはんだ付けされるべき電子部品の接続リード部に付着させる。その結果、はんだ付け箇所が下方に向けられるリフローはんだ付け用のはんだペーストとして用いられる場合においても、加熱時の粘性低下によるはんだ付け箇所からの流出もしくは落下を生じることがない。従って、はんだ付け箇所において良好なはんだ付けが行われ、前述の強度試験判定結果において合格が得られているように、はんだ付け部が十分な機械的強度を有したものとされることになる。
【００５２】
さらに、実施例１〜７の夫々は、はんだ合金粒子と混練されるフラックスとして高粘度のものを用いることを必要とするものでなく、それゆえ、各はんだ付け箇所への定量安定供給が容易とされて、はんだ付け部の信頼性を高めることになる。
【００５３】
それに加えて、実施例１〜７の夫々は、はんだ合金粒子の溶融時間を短縮すべく、リフローはんだ付けの工程中における加熱のための熱風の温度を高温側に設定することを必要とするものでなく、それゆえ、フラックス中の溶剤成分が突沸し、飛散してしまうことがないものである。
【産業上の利用可能性】
【００５４】
上述のような本願発明に係る無鉛はんだペーストは、それを構成するはんだ合金粒子がＰｂを含まない非共晶合金によって形成されるものであって使用上の懸念がなく、しかも、リフローはんだ付け、特に、はんだ付け箇所が下方に向けられたもとでのリフローはんだ付けに用いられるに好適なものとして、実用に供され得るものである。
【図面の簡単な説明】
【００５５】
【図１】本願発明に係る無鉛はんだペーストの例とその説明のために参照される参照例とについて、夫々に含まれるはんだ合金粒子を形成する非共晶合金の合金組成，固相線温度，液相線温度，固液温度差，落下試験判定結果及び強度試験判定結果を一覧表として示す表図である。
【図２】本願発明に係る無鉛はんだペーストの例と参照例とについての落下試験の説明に供される平面図である。
【図３】本願発明に係る無鉛はんだペーストの例と参照例とについての落下試験の説明に供される側面図である。
【図４】本願発明に係る無鉛はんだペーストの例と参照例とについての落下試験の説明に供される側面図である。
【図５】本願発明に係る無鉛はんだペーストの例と参照例とについての落下試験の説明に供される一部破断側面図である。
【図６】本願発明に係る無鉛はんだペーストの例と参照例とについての落下試験結果を固液温度差と落下総数との関係としてあらわすグラフを示す図である。
【図７】本願発明に係る無鉛はんだペーストの例が用いられたリフローはんだ付けの説明に供される工程図である。
【符号の説明】
【００５６】
１１・・・基板，  １２ａ〜１２ｅ・・・円柱状部材，  １３・・・はんだ溜，  １４・・・ビーカー，  ２１・・・回路基板，  ２２・・・はんだノズル，  ２３・・・ペースト例１〜７のいずれか，  ２４・・・電子部品，  ２５・・・熱風ノズル
【図１】
2005081404.tif 000003
【図２】
2005081404.tif 000004
【図３】
2005081404.tif 000005
【図４】
2005081404.tif 000006
【図５】
2005081404.tif 000007
【図６】
2005081404.tif 000008
【図７】
2005081404.tif 000009